"ノーマリブラックモードで表示が可能な液晶表示パネルであって、液晶層と一対の基板を有する液晶セルと、前記液晶セルの背面側に配置された第1偏光板と、前記液晶セルの観察者側に配置された第2偏光板と、前記第2偏光板の観察者側に配置されたモスアイ構造を有する反射防止層とを備え、前記第1偏光板の透過軸は表示面内の垂直方向に平行に配置され、前記第2偏光板の透過軸は表示面内の水平方向に平行に配置されている、液晶表示パネル。前記液晶表示パネルは、垂直配向モード、IPSモード、または、ブルー相モードである、請求項1に記載の液晶表示パネル。前記液晶セルの表示面内の水平方向の長さは、垂直方向の長さよりも大きい、請求項1または2に記載の液晶表示パネル。前記第2偏光板の観察者側に配置された防眩層をさらに有し、前記防眩層のヘイズ率は10未満である、請求項1から3のいずれかに記載の液晶表示パネル。前記防眩層は前記反射防止層と一体に形成されている、請求項4に記載の液晶表示パネル。請求項1から5のいずれかに記載の液晶表示パネルと、前記第1偏光板のさらに背面側に設けられたバックライト装置とを備える液晶表示装置。本発明者が、VAモードの液晶表示パネルにモスアイ構造を有する反射防止膜を配置したところ、斜め視角における黒浮きが顕著になるという、予想だにしない問題が発生した。この問題は、VAモードの液晶表示パネルに限らず、NBモードの他の液晶表示装置についても起こる。本発明は、上記の問題を解決するためになされたものであり、その目的は、モスアイ構造を有する反射防止膜を備えたノーマリブラックモードの液晶表示パネルにおける、斜め視角での黒浮きを抑制することにある。本発明の液晶表示パネルは、ノーマリブラックモードで表示が可能な液晶表示パネルであって、液晶層と一対の基板を有する液晶セルと、前記液晶セルの背面側に配置された第1偏光板と、前記液晶セルの観察者側に配置された第2偏光板と、前記第2偏光板の観察者側に配置されたモスアイ構造を有する反射防止層とを備え、前記第1偏光板の透過軸は表示面内の垂直方向に平行に配置され、前記第2偏光板の透過軸は表示面内の水平方向に平行に配置されている。ある実施形態の液晶表示パネルは、垂直配向モード、IPSモード、または、ブルー相モードである。ある実施形態において、前記液晶セルの表示面内の水平方向の長さは、垂直方向の長さよりも大きい。ある実施形態の液晶表示パネルは、前記第2偏光板の観察者側に配置された防眩層をさらに有し、前記防眩層のヘイズ率は10未満である。ある実施形態において、前記防眩層は前記反射防止層と一体に形成されている。本発明の液晶表示装置は、上記のいずれかの液晶表示パネルと、前記第1偏光板のさらに背面側に設けられたバックライト装置とを備える。本発明によると、VAモードの液晶表示パネルにモスアイ構造を有する反射防止膜を配置しても、斜め視角における黒浮きが顕著になるという問題の発生を防止できる。以下、図面を参照して本発明による実施形態の液晶表示パネルを説明するが、本発明は例示する実施形態に限定されない。まず、図2を参照して、本発明者が見出した、モスアイ型反射防止層を備えた液晶表示パネルにおける問題を説明し、その後で、図1を参照して、本発明による実施形態の液晶表示パネルの構成および作用効果を説明する。一般に、テレビ用の表示パネルなど、液晶セルの表示面内の水平方向の長さは、垂直方向の長さよりも大きく、水平方向における視角特性が重要である。そこで、以下では、水平方向3時-9時方向、すなわち方位角0°-180°方向における視角特性に注目する。図2aは、比較例の液晶表示パネル500を模式的に示す分解斜視図であり、図2bおよび図2cは、液晶表示パネル500’および液晶表示パネル500を上から見た図であり、バックライトから出射された光が反射される様子を併せて示している。図2bに示す液晶表示パネル500’は、例えば現在市販されているVAモードの液晶表示パネルであり、図2cに示す比較例の液晶表示パネル500は、液晶表示パネル500’の観察者側の表面に、モスアイ型反射防止層58を設けたものである。図2bの液晶表示パネル500’は、液晶セル52と、液晶セル52の背面側バックライト側に配置された第1偏光板54と、液晶セル52の観察者側に配置された第2偏光板56とを有している。上述したように、現在市販されているVAモードの液晶表示パネルの偏光板の透過軸は、第1偏光板54の透過軸=偏光軸が水平方向3時-9時方向に平行で、観察者側の第2偏光板56の透過軸が垂直方向12時-6時方向に平行に配置されている。偏光板54、56に示した矢印が透過軸を示している。図2cの液晶表示パネル500は、液晶表示パネル500’の観察者側の表面に、モスアイ型反射防止層58をさらに有する。次に、黒表示状態において液晶表示パネルの観察者側の出射される光の強度黒輝度を評価する。以下では、液晶表示パネルと空気との界面の反射だけを考慮し、他の界面における反射は無視する。以下の説明において、下記の表記を用いる。I0:バックライトから出射され第1偏光板に入射する光の強度rs1:第1偏光板のS偏光反射率rp1:第1偏光板のP偏光反射率rs2:第2偏光板のS偏光反射率rp2:第2偏光板のP偏光反射率rs2’:反射防止膜のS偏光反射率rp2’:反射防止膜のP偏光反射率As:偏光板のS偏光吸収率Ap:偏光板のP偏光吸収率DPS:偏光解消率P偏光→S偏光DSP:偏光解消率S偏光→P偏光It:観察者側に出射される光の強度液晶パネルを透過した光の強度液晶表示パネル500’は、従来のVAモードの液晶表示パネルであり、図2bに示すように、第1偏光板54の透過軸=偏光軸は表示面内の水平方向に平行に配置され、第2偏光板56の透過軸は表示面内の垂直方向に平行に配置されている。バックライトから出射され第1偏光板54に入射した光の一部は反射されるので、第1偏光板54内へ入る光の強度は、I021-rs1I021-rp1となる。なお、バックライトから出射される光は非偏光であるので、S偏光とP偏光とを50=I02ずつ含む。なお、S偏光は入射面方位角0°-180°方向に垂直図2b、cでは紙面に垂直に振動する偏光であり、P偏光は入射面内図2b、cでは紙面に平行で振動する偏光である。第1偏光板54内で、S偏光は吸収率Asで吸収されるので、第1偏光板54を透過し液晶セル52に入射する光の強度は、I021-rs11-AsI021-rp1となる。第1項は殆どゼロであり、第2項だけを考えればよい。すなわち、液晶セル52内にはP偏光だけが入射すると考えることができる。液晶セル52に入射したP偏光の内、液晶セル52内等でS偏光に変換偏光解消された光の強度は、I021-rp1DPSであらわされ、その内で第2偏光板56と空気界面で反射されなかった成分が観察者側に出射される。従って、液晶表示パネル500’において観察者側の出射される光の強度Itは、次式1で表される。It=I021-rp1DPS1-rs21なお、偏光解消は、液晶セル内の回路要素例えばTFTや配線による散乱や反射に起因すると考えられる。また、黒表示状態では、理想的には液晶層はP偏光に対して位相差を与えないが、液晶層内の不均一さや位相差板ここでは省略による複屈折による偏光解消も考えられる。ここでは、P偏光からS偏光への偏光解消と、S偏光からP偏光への偏光解消とは同じ比率で起こると仮定する。この仮定の妥当性は実験的に裏付けられている。次に、図2cに示す液晶表示パネル500において観察者側の出射される光の強度It’を評価する。液晶表示パネル500は、従来のVAモードの液晶表示パネル500’の観察者側にモスアイ型反射防止層58を設けたものである。従って、液晶表示パネル500において観察者側の出射される光の強度It’は、上記式1の反射率rs2をrs2’に代えることによって得られる次式2で表される。It’=I021-rp1DPS1-rs2’2ここで、rs2’<<rs2の関係があるので、It’>>Itとなる。すなわち、従来のVAモードの液晶表示パネル500’の観察者側の表面にモスアイ型反射防止層58を設けると、黒表示状態における透過率が上昇し、表示品位が低下することになる。次に、図1に示す本発明による実施形態の液晶表示パネル500において観察者側の出射される光の強度It’’を評価する。液晶表示パネル100では、第1偏光板14、第2偏光板16の透過軸の配置が液晶表示パネル500とは逆に、偏光板14の透過軸は表示面内の垂直方向に平行に配置され、偏光板16の透過軸は表示面内の水平方向に平行に配置されている。上記と同様に、バックライトから出射され第1偏光板14に入射する光の一部は反射されるので、第1偏光板14内へ入る光の強度は、I021-rs1I021-rp1である。液晶表示パネル100では、第1偏光板14内で、P偏光は吸収率Apで吸収されるので、第1偏光板14を透過し、液晶セル12に入射する光の強度は、I021-rs1I021-rp11-Apとなり、第2項は殆どゼロであり、第1項だけを考えればよい。すなわち、液晶セル12内にはS偏光だけが入射すると考えることができる。液晶セル12に入射したS偏光の内、液晶セル12内等でP偏光に変換偏光解消された光の強度は、I021-rs1DSPであらわされ、その内で第2偏光板16と空気界面で反射されなかった成分が観察者側に出射される。従って、液晶表示パネル100において観察者側の出射される光の強度It’’は、次式3で表される。It’’=I021-rs1DSP1-rp2’3ここで、後述する計算の結果から分かるように、rs1=rs2>rs2’>rp2≒rp2’の関係が概ね成立する。従って、It’’≒It<It’となり、本発明による実施形態の液晶表示パネル100の構成を採用すると、モスアイ型反射防止膜18を設けることによる黒輝度の上昇による表示品位の低下を防止することができる。以下に、計算結果および実験結果の一部を示して本発明による実施形態の液晶表示パネルをより詳細に説明する。まず、図3を参照して、モスアイ型反射防止層の構造および計算に用いたモデルを説明する。図3aは、モスアイ型反射防止層の模式的な断面図である。モスアイ構造は、緻密に配列された微細な凸部を有する。可視光波長380nm~780nmに対して反射防止機能を有するモスアイ構造の微細な凸部は、円錐状または釣鐘状であることが好ましく、高さhは100nm以上600nm以下程度が好ましく、隣接凸部間距離Dintも概ね100nm以上600nm以下であることが好ましい。ここでは、図3aに示すように、頂点を含む断面がほぼ二等辺三角形で表される微細な凸部を有するモスアイ構造を考える。以下で例示する計算では、モスアイ構造の屈折率実効屈折率が凸部の高さに対して線形に変化するとした。このようなモスアイ構造の屈折率実効屈折率は、図3bに示す、空気側から基材側へ向かって屈折率が増大する複数の層を有する積層体の屈折率と等価であると考えることができる。すなわち、モスアイ構造の屈折率は、図3cに示すように、空気屈折率n=1.00側から基材n=1.50側へと段階的に増大する。例示する計算では、層数を30とし、各層の厚さは等しいとした。また、凸部の高さhは、180nm、210nm、300nm、600nm、900nmおよび1200nmの6種類について、S偏光およびP偏光の反射率を求めた。反射率の計算は、実効屈折率媒体理論例えば、鶴田匡夫著、応用光学培風館第4章によった。比較のために、基材n=1.50の平坦な表面におけるS偏光およびP偏光の反射率を求めた。計算結果を図4a~fに示す。図4a~fは、順に、凸部の高さhが180nm、210nm、300nm、600nm、900nmおよび1200nmのモスアイ型反射防止層のS波およびP波の反射率の計算結果を示すグラフであり、横軸は入射角極角である。まず、図4aを参照する。平坦な表面での反射率を見ると、P偏光の反射率P偏光refが、約56°ブリュースター角で0になるのに対し、S偏光の反射率S偏光refは入射角が増大するにつれて増大する。また、S偏光の反射率S偏光refとP偏光の反射率P偏光refとの差は、入射角が50°を超える付近から急激に増大する。すなわち、斜め入射極角が50°~80°においては、S偏光の反射率S偏光refはP偏光の反射率P偏光refよりもかなり大きいことがわかる。次に、図4a中のモスアイでの反射率を見ると、P偏光の反射率P偏光モスは、平坦な表面でのP偏光の反射率P偏光refとほとんど差がないことがわかる。一方、S偏光の反射率S偏光モスは、平坦な表面でのS偏光の反射率S偏光refよりも低下している。すなわち、斜め入射の場合には、上述した、rs1=rs2>rs2’>rp2≒rp2’の関係にあることが分かる。図4a~fを比較すると明らかなように、凸部の高さhが増すにしたがって、S偏光の反射率S偏光モスおよびP偏光の反射率P偏光モスは低下するが、その程度は、S偏光の反射率S偏光モスの方が顕著である。例えば、図4cにおけるP偏光の反射率P偏光モスは、図4aにおけるP偏光の反射率P偏光モスとほとんど差がないのに対し、図4cにおけるS偏光の反射率S偏光モスは、図4aにおけるS偏光の反射率S偏光モスよりも明らかに小さい。図4d~fを見ると、モスアイでのP偏光の反射率P偏光モスが、平坦な表面でのP偏光の反射率P偏光refよりも小さくなっているが、モスアイでのS偏光の反射率S偏光モスは、それよりも大きな比率で、平坦な表面でのS偏光の反射率S偏光refよりも小さくなっている。このように、斜め入射光に対しては、モスアイ構造の凸部の高さに拘わらず、上述した、rs1=rs2>rs2’>rp2≒rp2’の関係が概ね成立することが分かる。このように、モスアイ型反射防止層を設けると、入射角が50°を超える程度の斜め入射の場合、S偏光の反射率がP偏光の反射率も顕著に低下するので、S偏光の透過率が顕著に増大する。その結果、図2を参照して説明したように、従来のVAモードの液晶表示パネル500’にモスアイ型反射防止層を設けると、斜め視角における黒浮きが顕著になることがわかる。図5を参照して、実験結果の一例を説明する。図5aは、モスアイ型反射防止層のS波およびP波の反射率の実測値を示すグラフであり、図5bはモスアイ型反射防止層のSEM像を示す図である。実験に用いた試料は、特許文献4に記載の方法に基づいて作製したポーラスアルミナ層を有する型を用いて、トリアセチルセルロースTACフィルム上にアクリル系紫外線硬化樹脂で反射防止層を形成したものである。また、反射率は、上記のようにモスアイ型反射防止層を設けたTACフィルムを黒色アクリル板上に貼付し、日本分光製の分光光度計V-550を用いて,極角5°の正反射の反射スペクトル測定を行った。図5aに示す反射率の入射角依存性は、図4を参照して上述した結果と良く整合していることが分かる。定量的に比較すると、図5aのグラフは、図4dに近い。しかしながら、図5bに示すように、ここで用いた反射防止層の凸部の高さは約200nmであり、図4dの計算に用いた凸部の高さ600nmに比べて約3分の1でしかない。この不一致は、実際の試料の反射率の測定には、散乱光が影響しているためと考えられる。次に、図6を参照して、出願人が現在量産しているMVAモードの液晶表示パネル従来例Iを用いて、本発明による実施形態を説明する。図6は、偏光板の透過軸の配置と、黒表示状態における透過率黒輝度との関係を説明するためのグラフであり、図6aはモスアイ型反射防止膜を備えない場合の実測値を示し、図6bはモスアイ型反射防止膜を備える場合の実測値を示す。従来例Iの液晶表示パネルは、液晶セルと2枚の偏光板との間に視角特性を改善するための位相差層が設けられている。また、バックライトとしては、冷陰極線管CCFLバックライトを用いた。従来例Iの液晶表示パネルは、背面側の偏光板の透過軸は表示面内の水平方向に平行であり、観察者側の偏光板の透過軸は表示面内の垂直方向に平行である。参考例IIの液晶表示パネルは、偏光板の透過軸の配置が従来例Iの液晶表示パネルとは逆であり、背面側の偏光板の透過軸は表示面内の垂直方向に平行であり、観察者側の偏光板の透過軸は表示面内の水平方向に平行である。比較例IIIの液晶表示パネルは従来例Iの液晶表示パネルの観察者側表面に、モスアイ型反射防止層を設けたものであり、実施例IVの液晶表示パネルは従来例Iの液晶表示パネルの観察者側表面に、モスアイ型反射防止層を設けたものである。これらの構成を下記の表1にまとめて示す。図6aから、従来例Iおよび参考例IIの液晶表示パネルの黒輝度の差は小さく、偏光板の透過軸の配置による黒輝度に対する影響が小さいことが分かる。これに対し、図6bから分かるように、実施例IVの液晶表示パネルの黒輝度は、比較例IIIの液晶表示パネルの黒輝度よりも小さく、特に極角の大きい範囲でこの差が顕著である。すなわち、上述したように、VAモードの液晶表示パネルにモスアイ型反射防止層を設けた場合、偏光板の透過軸の配置によって、斜め視角における黒輝度が大きく変化し、本実施形態の配置を採用することによって、斜め視角における黒浮きを抑制できることがわかる。次に、図7および図8を参照して、観察者側の表面処理状態が異なる液晶表示パネルについて、表示輝度に対する偏光板の透過軸の配置の影響を検討した結果を説明する。図7は、観察者側表面の処理状態が異なる液晶表示パネルの白表示状態の透過率白輝度の極角依存性を示すグラフであり、図7a~cは相対輝度を示し、図7d~fは未処理の液晶表示パネルの白輝度を基準に規格化した結果輝度増大率を示す。図8は、観察者側表面の処理状態が異なる液晶表示パネルの黒表示状態の透過率黒輝度の極角依存性を示すグラフであり、図8a~cは相対輝度を示し、図8d~fは未処理の液晶表示パネルの黒輝度を基準に規格化した結果輝度増大率を示す。表面処理としては、防眩処理AG処理および反射防止処理の複数の組み合わせを検討した。図7および図8中のA~Gは、以下の表面処理を表す。ヘイズ率は、モスアイ型反射層を設けたTACフィルムを透明なガラス板上に貼付し、日本電色工業社製のヘイズメーターNDH2000によって測定した。A:クリア未処理:AG処理および反射防止処理のいずれもなしB:低ヘイズヘイズ率8.0、反射防止処理はなしC:クリア低反射ヘイズ率0.5、低反射コーティング:反射率約1D:AGLRヘイズ率13.0、低反射コーティング:反射率約1E:クリアモスヘイズ率0.5、モスアイ型反射防止層:反射率0.1以下F:低ヘイズモスヘイズ率1.7、モスアイ型反射防止層:反射率0.1以下G:高ヘイズモスヘイズ率30.0、モスアイ型反射防止層:反射率0.1以下ここで用いた液晶表示パネルVはUV2A技術を用いて製造したVAモードの液晶表示パネルであり、背面側の偏光板の透過軸は表示面内の水平方向に平行に配置されており、観察者側の偏光板の透過軸は表示面内の垂直方向に平行に配置されている。バックライトとしてはLEDバックライトを用いた。この液晶表示パネルVの構成を表2に示す。図7aおよびdならびに、図8aおよびdは、液晶表示パネルの表示面内の水平方向方位角0°-180°における輝度または輝度増大率の極角依存性を示しており、図7bおよびeならびに、図8bおよびeは、液晶表示パネルの表示面内の対角45°方向方位角45°-225°における輝度または輝度増大率の極角依存性を示しており、図7cおよびfならびに、図8cおよびfは、液晶表示パネルの表示面内の垂直方向方位角90°-270°における輝度または輝度増大率の極角依存性を示している。すなわち、図7cおよびfならびに、図8cおよびfは、従来の液晶表示装置の偏光板の透過軸の配置を逆にしたものの表示面内の水平方向方位角0°-180°における視角依存性を示していることになり、図7cおよびfならびに、図8cおよびf中のE、FおよびGは、本発明による実施形態の液晶表示パネルの表示面内の水平方向における視角依存性を示していることになる。図7aおよびdを見るとわかるように、モスアイ型反射防止層を設けたE、F、Gの斜め視角における白輝度は、いずれもA~Dよりも大きい。また、図7aおよびdと図7cおよびfとを比較するとわかるように、偏光板の透過軸の配置関係を従来の逆にすることによって、モスアイ型反射防止層を設けたE、F、Gの斜め視角における白輝度が低減される。図7bおよびeの結果は、図7aおよびdの結果と図7cおよびfの結果との中間の結果となっている。図8aおよびbを見るとわかるように、モスアイ型反射防止層を設けたEクリアモスの斜め視角における黒輝度は、A~DおよびF、Gよりも大きい。EとF低ヘイズモスおよびG高ヘイズモスとの比較から、AG性を付与することによって、斜め視角における黒輝度を抑制することができることがわかる。但し、G高ヘイズモスは、正面付近の黒輝度が上昇していることから、ヘイズ率はあまり高すぎないことが好ましいことが分かる。B低ヘイズ、ヘイズ率8.0の正面付近の黒輝度がAクリアを超えていないことから、ヘイズ率が10未満であればよいと考えられる。また、図8aおよびdと図8cおよびfとを比較するとわかるように、偏光板の透過軸の配置関係を従来の逆にすることによって、モスアイ型反射防止層を設けたEクリアモスの斜め視角における黒輝度はAクリアの黒輝度よりも低いレベルまで低減される。また、F低ヘイズモスの斜め視角における黒輝度も、偏光板の透過軸の配置関係を従来の逆にすることによって低減されている。高ヘイズ値を有するGの正面付近の黒輝度は、偏光板の透過軸の配置関係を逆にしても、Aクリアを超えており、好ましくない。すなわち、正面視の黒輝度の観点からは、ヘイズ率は10未満とすることが好ましい。図8bおよびeの結果は、図8aおよびdの結果と図8cおよびfの結果とのほぼ中間の結果となっている。上記の説明では、液晶層に直線偏光を入射させる構成を有する液晶表示パネルVを例示したが、液晶層に円偏光を入射させる構成としてもよい。円偏光を利用する液晶表示パネルVIの構成を表3に示す。液晶表示パネルVにおける観察者側の偏光板と位相差層遅相軸135°とを合わせて円偏光板と呼ばれることがある。当然のことながら、本明細書において単に偏光板と呼ぶものは、直線偏光板である。液晶表示パネルVIのように、液晶セルの観察者側に設けられた円偏光板は、液晶表示パネルの内部反射を吸収するので、表示品位を向上させることができる。図9および図10を参照して、円偏光を利用する液晶表示パネルについて観察者側の表面の処理状態の違いを検討した結果を説明する。図9a~fは、図7a~fに対応し、図10a~fは図8a~fに対応する。図9および図10と図7および図8との比較から、円偏光を利用する液晶表示パネルについてもほぼ同様の結果が得られることが分かる。すなわち、図9cおよびfならびに、図10cおよびf中のE、FおよびGは、本発明による実施形態の液晶表示パネルの表示面内の水平方向における視角依存性を示しており、斜め視角における白輝度も黒輝度も、偏光板の透過軸の配置関係を従来の逆にすることによって低減されることが分かる。また、正面視の黒輝度の観点から、ヘイズ率は10未満とすることが好ましい。ここでは、VAモードの液晶表示パネルを例示したが、本発明はこれに限られず、IPSモードやブルー相モードなどのノーマリブラックモードの液晶表示パネルに広く適用できる。なお、VAモードの液晶表示パネルおよびブルー相モードの液晶表示パネルは、特に、黒表示品位が高いので、本発明の効果が顕著に得られる。VAモードの液晶表示パネルの液晶層は、電圧無印加時には基板法線方向すなわち表示面法線方向に配向しているので、表示面に垂直に入射する直線偏光に対して光学異方性を示さない。また、ブルー相の液晶層は、電圧無印加状態では、表示面に垂直に入射する直線偏光に対してだけでなく、斜めに入射する直線偏光に対しても光学的に等方性を有するので、黒表示品位が高い。"